КЕРАМИЧЕСКАЯ МАССА
CERAMIC MASS

Изобретение относится к составам керамических масс, которые могут быть использованы в производстве кирпича, облицовочной плитки.
Известна керамическая масса, включающая, мас.%: глинистое сырье 0-50,0; трепел 0-90,0 [1].
Задача изобретения состоит в снижении водопоглощения изделий, полученных из керамической массы.
Технический результат достигается тем, что керамическая масса, включающая глинистое сырье и трепел, дополнительно содержит доменный шлак при следующем соотношении компонентов, мас.%: глинистое сырье 34,0-36,0; трепел 10,0-15,0; доменный шлак 51,0-54,0.
В таблице приведены составы керамической массы.
Таблица
Компоненты
Состав, мас.%:
1
2
Глинистое сырье
34,0
36,0
Трепел
15,0
10,0
Доменный шлак
51,0
54,0
Водопоглощение, не более, %
15
15
2
2
3
2
3
3
Для приготовления керамической массы используют глинистое сырье, содержащее, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32.
2
2
3
Используют трепел - кремнистую породу, сложенную, главным образом, сферическими опаловыми, иногда халцедоновыми тельцами. Содержит SiO 74,6-86,6 и AlO 4,5-10,9. Возможно присутствие в составе трепела глинистых веществ.
2
2
3
3
Может быть использован доменный шлак, который характеризуется следующим химическим составом, мас.%: SiO 36,0-41,0; AlO 8,0-11,0; FeO 0,2-0,7; CaO 40,0-48,0; MgO 6,0-10,0; MnO 0,1-1,0; SO 0,5-2,2.
Компоненты дозируют в требуемых количествах, размалывают до порошкообразного состояния и готовят керамическую массу с влажностью 19-23%, из которой формуют изделия требуемой конфигурации. Изделия сушат, напыляют на их поверхность слой цветной глазури и при температуре 1050-1100°С проводят обжиг.
Источники информации
1. RU 57667 U1, 2006.